ЛИТИЙ-ТИТАНАТНЫЙ ЭЛЕМЕНТ С ПОНИЖЕННЫМ ГАЗООБРАЗОВАНИЕМ

1. Способ изготовления аккумулятора, включающий:
предоставление литиевого элемента, имеющего диапазон рабочего напряжения, который, включает:
4
5
12-x
отрицательный электрод, содержащий, по меньшей мере, первый титанат лития с формулой: LiTiO, где x больше, чем 0 и меньше, чем 12,
положительный электрод, и
электролит в контакте с и между упомянутым отрицательным электродом и упомянутым положительным электродом, при том, что упомянутый электролит содержит добавку; и образование покрытия на поверхности раздела упомянутого отрицательного электрода, контактирующей с упомянутым электролитом, при том, что упомянутое покрытие содержит продукты восстановления упомянутой добавки, где упомянутая стадия образования включает перезарядку упомянутого литиевого элемента до напряжения больше, чем упомянутый рабочий диапазон напряжения и снижение напряжения упомянутого отрицательного электрода в диапазоне 0≤В≤1,0, где В - это напряжение.
2. Способ по п.1, где продолжительность упомянутой стадии образования является достаточной, чтобы получить сплошное покрытие на упомянутой поверхности раздела.
3. Способ по п.1, где упомянутая добавка содержит элементарную составляющую, выбранную из группы, состоящей из бора, фосфора, серы, фтора, углерода, бора и их сочетаний.
6
4
6
3
3
3
2
2
4
4
6
2
4. Способ по п.1, где упомянутой добавкой является добавка, выбранная из группы, состоящей из гексафторфосфата лития (LiPF), бис-оксалатбората лития (LiBOB), перхлората лития (LiClO), гексафторарсената лития (LiAsF), трифторметансульфоната лития (LiCFSO), трифторметансульфонимида лития (Li(CFSO)N), тетрафторбората лития (LiBF), тетрахлоралюмината лития (LiAlCl), гексафторантимоната лития (LiSbF), тетрафтор(оксалат)фосфата лития (LiFOP), дифтор(оксалат)бората лития (LiFOB), фосфазенов, CO,фосфатных эфиров, эфиров борной кислоты и воды.
5. Способ по п.1, где упомянутая добавка содержит, по меньшей мере, одну комплексную соль борной кислоты.
6. Способ по п.1, где упомянутая добавка включает добавку, выбранную из группы, состоящей из карбонатов, хлорэтиленкарбоната, виниленкарбоната, винилэтиленкарбоната, сульфитов, этилен сульфита, пропан сульфона, пропилен сульфита, бутиролактонов, фенилэтиленкарбоната, фенилвиниленкарбоната, катехолкарбоната, винилацетата, винилэтиленкарбоната, диметилсульфита, фторэтиленкарбоната, трифторэтиленкарбоната, бром-гамма-бутиролактона, фтор-гамма-бутиролактона и их сочетаний.
7. Способ по п.1, где упомянутая добавка содержит (бис)оксалатоборат лития (LiBOB), фосфазен или их смесь.
8. Способ по п.1, где x меньше, чем 0,02.
9. Способ по п.1, где средняя валентность титана в упомянутом первом титанате лития меньше, чем 4.
10. Способ по п.1, где упомянутый положительный электрод содержит титанат лития.
11. Способ по п.1, где нижний предел упомянутого диапазона рабочего напряжения составляет 1,3В или больше.
12. Способ по п.1, где упомянутый электролит разлагается при электрическом потенциале относительно лития от 1,5В до 3,0В; и
упомянутое покрытие предотвращает разложение упомянутого электролита при напряжениях, изменяющихся от 0 до 4В.
13. Способ по п.1, где кроме упомянутого первого титаната лития упомянутый отрицательный электрод дополнительно включает:
4
5
12
второй титанат лития, отличающийся от упомянутого первого титаната лития, при том, что упомянутый второй титанат лития имеет следующую формулу: LiTiO;
при том, что упомянутый первый титанат лития присутствует в упомянутом отрицательном электроде в количестве большем, чем количество упомянутого второго титаната лития.
14. Способ по п.13, где упомянутый отрицательный электрод включает, по меньшей мере, на 10% по весу больше упомянутого первого титаната лития, чем упомянутого второго титаната лития, из расчета общего веса первого и второго титаната лития.
15. Способ по п.1, где упомянутый литиевый элемент дополнительно содержит материал, поглощающий газ.
2
16. Способ по п.15, где упомянутый материал, поглощающий газ, выбран из группы, состоящей из ZnO, NaAlO, кремния и их сочетания.
17. Способ по п.15, где упомянутый отрицательный электрод содержит упомянутый материал, поглощающий газ.
18. Способ по п.15, где упомянутый литиевый элемент содержит сепаратор, и упомянутый поглощающий газ материал удерживается (фиксируется) упомянутым сепаратором.
19. Способ изготовления аккумулятора, включающий:
предоставление электролита с добавкой; и
изготовление литиевого элемента, включающего:
4
5
12-x
отрицательный электрод в контакте с упомянутым электролитом, упомянутый отрицательный электрод, включающий титанат лития с формулой: LiTiO, где x больше, чем 0 и меньше, чем 12, где упомянутый отрицательный электрод имеет поверхностное покрытие, содержащее продукты восстановления упомянутой добавки; и
положительный электрод, в контакте с упомянутым электролитом, при том, что положительный электрод включает смешанный оксид типа NMC.
20. Способ по п.19, где упомянутое поверхностное покрытие образовано на упомянутом отрицательном электроде путем перезарядки упомянутого литиевого элемента и падения напряжения на упомянутом отрицательном электроде в интервале 0≤x≤1,0В, где В - напряжение.
21. Способ изготовления аккумулятора, включающий:
предоставление электролита с добавкой, содержащей (бис)оксалатоборат лития (LiBOB) и фосфазен, при том, что упомянутый электролит включает в себя 0,5%(бис)оксалатобората лития (LiBOB) и 0,5% фосфазена; и
изготовление литиевого элемента, включающего:
отрицательный электрод в контакте с упомянутым электролитом, при том, что упомянутый отрицательный электрод, содержит титанат лития, где упомянутый отрицательный электрод, имеет поверхностное покрытие, включающее продукты восстановления упомянутой добавки; и
положительный электрод, в контакте с упомянутым электролитом.